(57)【要約】【課題】ＰＶＡ系重合体及びセルロース繊維を原料とする樹脂成形体において、光学特性、機械特性、熱特性、耐水性の優れた樹脂成形体を提供する。【解決手段】ポリビニルアルコール系重合体とセルロース繊維と架橋剤とを含む樹脂成形体は、ポリビニルアルコール系重合体のけん化度が９０ｍｏｌ％以上１００ｍｏｌ％未満であり、セルロース繊維の水酸基の一部がカルボキシル基により置換されてなり、且つ、樹脂成形体中のセルロース繊維の平均繊維幅が３ｎｍ以上２００ｎｍ以下であり、架橋剤が分子量１０，０００以上５，０００，０００未満のポリマーよりなることを特徴とする。【選択図】なし【特許請求の範囲】
【請求項１】
ポリビニルアルコール系重合体とセルロース繊維と架橋剤とを含む樹脂成形体であって、
前記ポリビニルアルコール系重合体のけん化度が９０ｍｏｌ％以上１００ｍｏｌ％未満であり、
前記セルロース繊維の水酸基の一部がカルボキシル基により置換されてなり、且つ、前記樹脂成形体中の前記セルロース繊維の平均繊維幅が３ｎｍ以上２００ｎｍ以下であり、
前記架橋剤が分子量１０，０００以上５，０００，０００未満のポリマーよりなることを特徴とする、樹脂成形体。
【請求項２】
前記架橋剤がカルボン酸またはカルボン酸無水物を有することを特徴とする、請求項１に記載の樹脂成形体。
【請求項３】
前記セルロース繊維におけるカルボキシル基の含有量が、前記セルロース繊維の乾燥重量１ｇ当たり０．８ｍｍｏｌ以上３．０ｍｍｏｌ以下であることを特徴とする、請求項１または２に記載の樹脂成形体。
【請求項４】
前記樹脂成形体に含まれる前記セルロース繊維の含有量が、０．５重量％以上４０重量％未満であることを特徴とする、請求項１から３のいずれかに記載の樹脂成形体。
【請求項５】
前記樹脂成形体が自立膜であり、且つ、前記樹脂成形体の膜厚が１μｍ以上１００μｍ未満であることを特徴とする、請求項１から４のいずれかに記載の樹脂成形体。
【請求項６】
３０℃から１００℃および１００℃から１６０℃における平均線膨張係数がいずれも２０ｐｐｍ／℃以下であることを特徴とする、請求項１から５のいずれかに記載の樹脂成形体。
【発明の詳細な説明】
【技術分野】
【０００１】
本発明は、ポリビニルアルコール（以下、ＰＶＡと略する）系重合体とセルロース繊維と架橋剤とを含む樹脂成形体に関するものであり、優れた光学特性、機械特性、熱特性、耐水性を有しており、産業資材、電気電子材料、農業資材、光学材料をはじめ多くの用途に極めて有効に使用することができる。
【背景技術】
【０００２】
近年、資源の枯渇や大気の二酸化炭素濃度の増加による温暖化や環境汚染、廃棄物問題などを背景に、製造時の化石資源の使用量が少なく、かつ廃棄時において低エネルギーで処理できて二酸化炭素の排出が少ないというような特徴を持つ、環境に配慮された材料の利用が注目されている。こうした中、化石資源を原料とせず、一部または全部を天然の植物などを原料とするバイオマス資源由来の材料や、環境中で分解されて水と二酸化炭素になるポリ乳酸に代表される生分解性材料の積極利用が期待されている。
【０００３】
バイオマス材料の中でもその生産量の約半分を占めるセルロースは、その生産量の多さから有効利用が期待されている。さらにセルロースは、高強度、高弾性率、極めて低い熱膨張係数を有しており、耐熱性に関して述べると、ガラス転移点を持たず、２３０度という高い熱分解温度を示す。
【０００４】
ところが、セルロースはその多量な生産量に対して材料としての利用が多いとは言えない。その理由の一つに水系や非水系溶媒への溶解性・分散性の低さがある。セルロースはブドウ糖の６員環であるＤ−グルコピラノースがβ−（１→４）グルコシド結合したホモ多糖であり、Ｃ２位、Ｃ３位、Ｃ６位に水酸基を持つ。そのため、分子内、分子間に強固な水素結合を形成しており、水や一般的な溶媒に対して溶解しない。
【０００５】
最も一般的なセルロースの利用法の一つにカルボキシメチル化がある。カルボキシル基がＣ２位、Ｃ３位、Ｃ６位の水酸基にランダムに導入され、その置換度により多置換度では水溶性で増粘剤として利用できるものから、低置換度では不溶性のカルボキシメチル化セルロース繊維と多様な材料が得られる。しかし、セルロースのカルボキシメチル化反応では多量の有機溶媒を使用し、毒性のあるモノクロロ酢酸を用いているため、環境汚染や廃液処理などの問題がある。また、導入されるカルボキシル基は水酸基の位置に区別がないため、生成物は不均一な化学構造となる。
【０００６】
一方、２，２，６，６−テトラメチル−１−ピペリジニルオキシラジカル（ＴＥＭＰＯ）をはじめとするＮ−オキシル化合物を触媒とした酸化反応を用いてセルロースを処理し、処理度を調整すると、水中での軽度な分散処理により均質な分散体が得られる。この際、セルロースはミクロフィブリルレベルまで解繊され、繊維幅が数ｎｍ〜数百ｎｍに分散したセルロース繊維分散体として存在する。さらに、このＴＥＭＰＯ酸化反応では有機溶媒を使用せず水のみを反応媒として用い、常温・常圧の温和な条件下、短時間で反応が完了するなど反応プロセスの環境適応性が極めて高い。
【０００７】
ＴＥＭＰＯ酸化反応により得られた酸化セルロースが軽度な機械的な処理によりナノレベルまで分散するメカニズムとしては、以下のように知られている。酸化反応によりセルロースのミクロフィブリル表面のＣ６位の水酸基が選択的に酸化され、アルデヒド基を経由してカルボキシル基が導入される。このカルボキシル基がアニオンとして荷電反発し、分散媒中で浸透圧効果を示すため、ナノオーダーのミクロフィブリルが孤立しやすくなり、均質なセルロース繊維分散体として得られる。さらに、セルロースに導入したカルボキシル基の静電的な作用を利用して、対イオンとしてカチオン性を有する様々な塩を形成することにより、特性の異なるセルロース修飾体を得ることができる。本処理では原料セルロースの結晶性を壊すことなく保持できるため、高い物理特性を有する。
【０００８】
このように、セルロースをナノ分散体や液体状態、修飾体として用いることができ、また環境への負荷が低く、さらに高い物理特性を有するため、ＴＥＭＰＯ酸化反応による処理及び酸化物はセルロースの新たな利用形態として期待されている。
【０００９】
また、ＰＶＡ系重合体を用いて得られるフィルムの製膜方法としては、その溶融物を用いて、例えば、溶融押出製膜法、湿式製膜法（貧溶媒中への吐出）、ゲル製膜法（ＰＶＡ系重合体水溶液を一旦冷却ゲル化した後、溶媒を抽出除去してフィルムを得る方法）、キャスト製膜法（ＰＶＡ系重合体溶液を基板上に流延し、乾燥してフィルムを得る方法）、およびこれらの組み合わせによる方法などが挙げられる。得られたフィルムは透明性や機械特性に優れ、被着物の種類を問わず高い接着性を有することから、フィルム素材として広く使用されている。さらに、フィルム製造工程上排出される有機溶剤が極めて少ないことから、近年の環境規制が厳格化されつつある中で、ＶＯＣ（揮発性有機化合物）の排出を抑制する材料としてさらに今後の利用拡大が期待されている。
【００１０】
一方で、ＰＶＡ系重合体は分子骨格内に水酸基を有しているため、水に対する応答性が大きく、吸湿により機械特性やガスバリア性をはじめとした特性変動が起こるため、用いられる用途が限定的であった。さらに、高温下では分子間や分子内の水素結合が緩むために分子運動が活発化することで熱変形が顕著に増大し、用いられる温度帯が限られるという課題があった。そこで、耐水性や熱変形への対策として、ＰＶＡ系重合体の疎水化や架橋における技術が様々に開発され、広く提案されている（例えば特許文献１−２）。しかし、これらは高温下での特性改善には効果が乏しく、ＰＶＡ系重合体の運動性の抑制には不向きであった。
【００１１】
また、セルロース繊維を樹脂に混合して機械特性や熱特性を向上させる試みが近年活発に行われている（例えば特許文献３−４）。特に、特許文献３に記載のＴＥＭＰＯ酸化法により得られる微細なセルロース繊維を用いることにより、ＰＶＡ系重合体との透明な複合体の形成が提案されている。一方、架橋剤を用いることによる効果についての記載はなく、セルロース繊維を混合することによる熱特性に着目している。
【先行技術文献】
【特許文献】
【００１２】
【特許文献１】特公昭３０−７３６０号公報
【特許文献２】特公昭２９−６１４５号公報
【特許文献３】特開２０１０−２４２０６３号公報
【特許文献４】特開２０１０−１１６４７７号公報
【発明の概要】
【発明が解決しようとする課題】
【００１３】
本発明は以上のような問題点を考慮してなされたものであり、ＰＶＡ系重合体及びセルロース繊維を原料とする樹脂成形体において、光学特性、機械特性、熱特性、耐水性の優れた樹脂成形体を提供することを目的とする。
【課題を解決するための手段】
【００１４】
上記課題を解決するため、本発明は、ポリビニルアルコール系重合体とセルロース繊維と架橋剤とを含む樹脂成形体であって、ポリビニルアルコール系重合体のけん化度が９０ｍｏｌ％以上１００ｍｏｌ％未満であり、セルロース繊維の水酸基の一部がカルボキシル基により置換されてなり、且つ、樹脂成形体中のセルロース繊維の平均繊維幅が３ｎｍ以上２００ｎｍ以下であり、架橋剤が分子量１０，０００以上５，０００，０００未満のポリマーよりなることを特徴とする。
【００１５】
また、架橋剤がカルボン酸またはカルボン酸無水物を有してもよい。
【００１６】
また、セルロース繊維におけるカルボキシル基の含有量が、セルロース繊維の乾燥重量１ｇ当たり０．８ｍｍｏｌ以上３．０ｍｍｏｌ以下であることが好ましい。
【００１７】
樹脂成形体に含まれるセルロース繊維の含有量が、０．５重量％以上４０重量％未満であることが好ましい。
【００１８】
また、樹脂成形体が自立膜であり、且つ、樹脂成形体の膜厚が１μｍ以上１００μｍ未満であることが好ましい。
【００１９】
また、３０℃から１００℃および１００℃から１６０℃における平均線膨張係数がいずれも２０ｐｐｍ／℃以下であることが好ましい。
【発明の効果】
【００２０】
本発明によれば、ＰＶＡ系重合体本来の光学特性、機械特性や環境適応性だけでなく、セルロース繊維の高度な剛直性や熱特性を活かすことができ、さらに特定の架橋剤を用いることにより耐水性を付与した樹脂成形体を実現することができる。そのため、多くの産業分野において有用な材料を提供することができる。
【発明を実施するための形態】
【００２１】
以下、本発明の一実施形態について説明する。なお、本発明は、上記実施形態に限定されるものではなく、本発明の趣旨を逸脱しなければ種々の変形が可能である。
【００２２】
本実施形態に係る樹脂成形体は、ＰＶＡ系重合体とセルロース繊維と架橋剤とを含む樹脂成形体である。
【００２３】
＜ＰＶＡ系重合体＞
本実施形態に用いられるＰＶＡ系重合体としては、酢酸ビニルの単独重合体のけん化物などに代表される未変性のＰＶＡ樹脂を好ましく使用することができるが、本発明の効果を阻害しない範囲で、酢酸ビニルにおけるビニルエステルに対して、他のビニル化合物を共重合することも可能である。ＰＶＡ系重合体は、酢酸ビニルモノマーを重合反応によりポリマー化し、さらにけん化して作製された樹脂である。部分的に変性基を導入し、耐水性や耐溶剤性、耐熱性、バリア性、柔軟性等の機能性を付与したものを用いても構わない。
【００２４】
ＰＶＡ系重合体の重合度は特に限定されないが、３００以上３０００未満のものが好ましい。さらに、５００以上２５００未満が好適に用いられる。重合度が３００より小さい場合は、ＰＶＡ分子同士の相互作用が低下し、機械特性の低下を招く。また、重合度が３０００以上である場合は、塗液の粘度が高くなりすぎるため、樹脂成形体の膜厚が不均一になったり乾燥過程で分散媒の除去が困難になったりするなど、取り扱いにくくなる。
【００２５】
また、ＰＶＡ系重合体のけん化度としては、９０ｍｏｌ％以上１００ｍｏｌ％未満が好ましく、さらに９５ｍｏｌ％以上１００ｍｏｌ％未満がより好ましい。けん化度が９０ｍｏｌ％未満だと、水酸基によるＰＶＡ系重合体分子内の水素結合が低下するため、特に高温下における分子の運動性が活発になり、熱変形しやすくなる。また、けん化度が１００ｍｏｌ％のものは製造工程上得ることが困難である。
【００２６】
＜セルロース繊維＞
本実施形態で用いられるセルロース繊維は、樹脂成形体中で平均繊維幅が３ｎｍ以上２００ｎｍ以下という高分散状態を維持したものである。ただし、繊維幅２００ｎｍを超える比較的大きなサイズのセルロース繊維を含むと、繊維幅が可視光の波長に近づくために成形体の透明性低下を招くとともに、表面積低下やセルロースの絡み合いが低下することで機械特性の低下を引き起こす場合がある。そのため、セルロース繊維の平均繊維幅は１００ｎｍ以下がより好ましく、２０ｎｍ以下がさらに好ましい。また、セルロース繊維の製法上、平均繊維幅３ｎｍ未満のセルロース繊維であって機械強度や均一に優れた特性を有するものを製造することは困難なため、平均繊維幅は３ｎｍ以上であることが好ましい。
【００２７】
また、セルロース繊維の繊維長は長いほどセルロース繊維同士の絡み合いが生じやすいために、低含有量で効果を発現し易い。但し、長すぎると分散に要するエネルギーが増大し分散が困難となるため、繊維長は１０ｎｍ以上１００００ｎｍ以下が好ましい。
【００２８】
なお、樹脂成形体中のセルロース繊維の繊維幅の測定方法は限定されないが、測定方法の例を以下に示す。樹脂成形体からダイヤモンドカッターを設置したミクロトームを用いて切り出した５０ｎｍ厚の超薄片を透過型電子顕微鏡にて透過像を観察することにより、繊維幅を測定することができる。また、カチオン性染料であるトルイジンブルーを用いるとカルボキシル基を導入したセルロースを選択的に染色できることから、切り出した超薄片にトルイジンブルーを用いることにより、観察が容易になる。或いは、原子間力顕微鏡の位相モードを用いて観察することもできる。この場合、セルロース繊維と樹脂の特性の違いによりカンチレバー振動の位相にずれが生じることから、セルロース繊維を検出することができる。
【００２９】
本実施形態に用いるセルロースを出発原料とした材料としては、天然セルロースまたは化学変成したセルロースを用いることが出来る。具体的には、漂白及び未漂白クラフト木材パルプ、前加水分解済みクラフト木材パルプ、亜硫酸木材パルプ等の木材を原料としたパルプ、或いは綿やバクテリアセルロース等の非木材パルプ、並びにこれらの混合物を用いることができ、これらを物理的、化学的処理した物質の何れを用いてもよい。好適には、結晶形Ｉ型を有する天然セルロースが機械特性、熱特性、薬品耐性等の材料特性が高いため望ましい。
【００３０】
本実施形態に用いるセルロース繊維は、セルロースの水酸基の一部がカルボキシル基に置換されているものを用いる。原料となるセルロースにカルボキシル基を導入する方法としては特に制限はなく、目的に応じて適宜選択される。たとえば、一般的に知られている水酸基からアルデヒドを経てカルボン酸に酸化させる方法から適宜選択することができる。
【００３１】
その中でも、Ｎ−オキシル化合物を触媒として次亜ハロゲン酸塩や亜ハロゲン酸塩等を共酸化剤として用いる方法が好ましい。特に、触媒として２，２，６，６−テトラメチル−１−ピペジニルオキシラジカル（ＴＥＭＰＯ）を使用し、ｐＨを調整しながら次亜塩素酸ナトリウム等の酸化剤、臭化ナトリウム等の臭化物を用いて処理するＴＥＭＰＯ酸化法は、反応媒体として有機溶媒を用いることなく完全に水中での反応であること、試薬の入手しやすさ、コスト、反応の安定性の点から好適である。
【００３２】
ＴＥＭＰＯ酸化法においては、結晶性のセルロースミクロフィブリルの表面のみを酸化し、結晶内部には酸化が起こらないため、結晶構造を維持できる。そのため、生成物はセルロース本来の高強度、高弾性率、低線膨張係数、高耐熱性の特性を有する。
【００３３】
上述のＴＥＭＰＯ酸化法による酸化処理は次の手順で行われる。
【００３４】
水中で分散させたセルロースにＮ−オキシル化合物と酸化剤や共酸化剤を添加してセルロースの酸化を行う。酸化反応中に水酸化ナトリウムを添加し、反応系内のｐＨを９から１１に制御する。反応温度は０℃以上４０℃以下が好適である。この時、セルロース繊維表面のＣ６位の水酸基がカルボキシル基に酸化される。反応を停止させた後、十分水洗して回収し、回収した酸化セルロースを本実施形態における構成材料として用いることが出来る。
【００３５】
なお、酸化剤としては、次亜ハロゲン酸又はその塩、亜ハロゲン酸又はその塩が使用でき、次亜塩素酸ナトリウムが好ましい。共酸化剤としては、臭化リチウム、臭化カリウム、臭化ナトリウム等が挙げられるが、取り扱いの簡便さから臭化ナトリウムが好ましい。
【００３６】
セルロースに導入されるカルボキシル基の含有量は、反応条件を適宜設定することにより調整可能である。カルボキシル基が導入されたセルロースは、後述する分散処理工程においてカルボキシル基の荷電反発により分散媒中に分散することから、セルロース中のカルボキシル基の含有量が少なすぎると安定的に分散媒中に分散させることができない。一方、セルロース中のカルボキシル基の含有量が多すぎると、分散媒への親和性が増大し耐水性が低下する。
【００３７】
これらの観点から、セルロースに導入されるカルボキシル基の含有量は、好ましくはセルロース繊維の乾燥重量１ｇ当たり０．８ｍｍｏｌ以上３．０ｍｍｏｌ以下である。さらに、セルロース繊維の乾燥重量１ｇ当たり０．８ｍｍｏｌ以上２．５ｍｍｏｌ以下がより好ましい。
【００３８】
なお、セルロースに含有されるカルボキシル基量は以下の方法にて算出される。酸化処理したセルロースの乾燥重量換算０．２ｇをビーカーにとり、イオン交換水８０ｍｌを添加する。そこに０．０１Ｍ塩化ナトリウム水溶液５ｍｌを加え、攪拌させながら０．１Ｍ塩酸を加えて全体がｐＨ２．０となるように調整する。ここに自動滴定装置（東亜ディーケーケー社製、ＡＵＴ−７０１）を用いて０．１Ｍ水酸化ナトリウム水溶液を０．０５ｍＬ／３０秒で注入し、３０秒毎の電導度とｐＨ値を測定し、ｐＨ１１まで測定を続ける。得られた電導度曲線から水酸化ナトリウムの滴定量を求め、カルボキシル基含有量を算出することができる。
【００３９】
上述したように、酸化反応を停止させた後、生成物をろ過により反応液中から回収する。反応終了後はセルロースのＣ６位の一部にカルボキシル基が導入された酸化セルロースとなる。
【００４０】
酸化セルロースのカルボキシル基は、カルボン酸塩型として用いることによりセルロース繊維は微細化されるが、そのカルボキシル基の対イオンのイオン種としては、対イオンの種類により特性が異なるが、アルカリ金属またはアルカリ土類金属、有機オニウム化合物を含むことが好ましい。
【００４１】
酸化セルロースを微細化し、所望のセルロース繊維を得る分散処理方法としては、既に知られている各種分散処理が可能である。例えば、ホモミキサー処理、回転刃つきミキサー処理、高圧ホモジナイザー処理、超高圧ホモジナイザー処理、超音波ホモジナイザー処理、ナノジナイザー処理、ディスク型レファイナー処理、コニカル型レファイナー処理、ダブルディスク型レファイナー処理、グラインダー処理、ボールミル処理、二軸混練機による混練処理、水中対向処理等がある。この中でも、微細化効率の面から回転刃つきミキサー処理、高圧ホモジナイザー処理、超高圧ホモジナイザー処理、超音波ホモジナイザー処理が好適である。なお、これらの処理のうち、二つ以上の処理方法を組み合わせて分散を行うことも可能である。
【００４２】
＜架橋剤＞
本実施形態において、所望する特性を有する樹脂成形体を得るために、架橋剤の選定は特に重要である。すなわち、架橋剤を含まず、ＰＶＡ系重合体とセルロース繊維から成る樹脂成形体は、高い機械特性や低い線膨張係数を示すが、さらに本実施形態に係る架橋剤を用いることにより、高温下での低い線膨張係数の保持や耐水性の大幅な向上といった特性を発現することができる。本実施形態に用いられる架橋剤としては、少なくともＰＶＡ系重合体と架橋反応を起こすものを用いることができ、更にセルロース繊維と架橋反応を起こすものが好ましい。ＰＶＡ系重合体やセルロース繊維の水酸基を足掛りとすることにより、架橋構造を形成することができる。水酸基に対して良好な反応性を示す官能基として、イソシアネートやメチロール基、カルボキシル基を用いることができるが、反応性や安定性の面から、特にカルボン酸またはカルボン酸無水物を有する架橋剤が好ましい。ＰＶＡ系重合体やセルロース繊維の水酸基と架橋剤に含まれるカルボン酸との反応により、強固な架橋構造が形成される。
【００４３】
さらに、架橋剤は分子量１０,０００以上５,０００,０００未満のポリマーであることが好ましく、分子量５０，０００以上１，０００，０００未満がより好適に用いられる。分子量が小さ過ぎると、ＰＶＡ系重合体と共に三次元構造を形成することが困難になると共に、剛直な形状を有するセルロース繊維を架橋構造に組み込むことが困難になる。この場合、耐水剤性や高温下における低い線膨張係数の実現が難しい。一方、分子量が大きすぎると、均一に溶解するのが困難であり、取り扱いにくくなる。また反応系内の活性部位、すなわちカルボン酸と水酸基とのアクセス頻度が低下するために、反応性の低下が引き起こされる。
【００４４】
＜樹脂成形体＞
本実施形態における樹脂成形体は、ＰＶＡ系重合体と、セルロース繊維と、架橋剤とを含有する樹脂成形体形成用溶液を用いて樹脂基材等にコーティングして形成することが好ましい。ＰＶＡ系重合体、セルロース繊維、架橋剤が溶液中で支障の出ない範囲で十分に溶解或いは分散されている限りにおいて溶液の調製方法は限定されず、それぞれ水溶液或いは水分散体として予め調製して混合してもよく、ＰＶＡ系重合体の水溶液に架橋剤、セルロース繊維を逐次添加してもよく、或いは、架橋剤水溶液にＰＶＡ系重合体、セルロース繊維を添加してもよく、セルロース繊維の水分散体中にＰＶＡ系重合体、架橋剤を添加して溶液を調製してもよい。ＰＶＡ系重合体及び架橋剤の溶液中での分散性を上げるため、調製段階において加熱しても構わない。セルロース繊維は、調製した酸化セルロース溶液を任意の方法を用いて分散処理しても構わない。
【００４５】
樹脂成形体中のセルロース繊維の含有量は、０．５重量％以上４０％重量未満であることが好ましい。セルロース繊維が０．５重量％より少ない場合は、セルロース繊維の特長である低線膨張性や耐水剤性、高弾性率といった特性が発揮されにくい。一方、セルロース繊維が４０重量％以上である場合は、セルロース繊維の剛性に由来する脆性が顕在化しやすく、使用される範囲が限られる。
【００４６】
また、架橋剤の添加量としては、本発明の効果を阻害しない範囲であれば限定されないが、ＰＶＡ系重合体及びセルロース繊維が有する水酸基の官能基数に対して、架橋剤が有するカルボン酸の官能基数が１％以上５０％未満であることが好ましく、更に５％以上２０％未満である場合に好適に用いることができる。すなわち、カルボン酸を含む架橋剤が少なすぎる場合に架橋構造が十分に発達せず、架橋剤の効果が低下する。カルボン酸を含む架橋剤が多すぎる場合は反応が進行せずに余剰となった架橋剤により特性低下を招く恐れがある上、樹脂成形体内の水酸基同士による水素結合が低下するため、種種の特性低下を生じる。
【００４７】
また、樹脂成形体形成用溶液には、凝集や沈殿を生じない範囲において、粘度調整や乾燥速度の調整、異種材料との親和性向上等を目的として、付加したい機能に応じて、水をはじめ、様々な有機溶媒を混合させることができる。このとき異種溶媒を混合することにより生じるショックを緩和するため、添加速度やｐＨの調整、攪拌方法、温度等を適宜選択することができる。
【００４８】
また、上記溶媒には金属等を含んでも良い。金属としては、金、銀、白金、パラジウム、ルテニウム、イリジウム、ロジウム、オスミウムの白金族元素の他、鉄、鉛、銅、クロム、コバルト、ニッケル、マンガン、バナジウム、モリブデン、ガリウム、アルミニウムなどの金属またはこれらの合金、または酸化物、複酸化物、炭化物などを用いることができる。
【００４９】
金属の担持方法としては、金属または金属酸化物等の微粒子を混合する他、カルボキシル基を有するセルロース繊維分散体が金属または金属酸化物の錯体を形成し、還元剤を添加することで金属粒子として析出させることができる。この方法を用いると、微小な金属粒子がセルロース繊維表面に均一に固定化されるため、微量な金属量によって効率的に効果を発揮させることができる。
【００５０】
なお、樹脂成形体形成用溶液には、凝集や沈殿を生じない範囲において、よりセルロース繊維の繊維同士の荷電反発を増大させる目的や分散液の粘度を制御する目的で、水溶性多糖類を含む各種添加物、各種樹脂を含んでも良い。例えば、化学修飾したセルロース、カラギーナン、キサンタンガム、グアーガム、アラビアゴム、アルギン酸ナトリウム、寒天、可溶化澱粉、グリセリン、ソルビトール、消泡剤、水溶性高分子、合成高分子等を用いることができる。あるいは塗工性やぬれ性など機能性付与などの為に、各種溶剤を含んでもよい。アルコール類、セルソルブ類、グリコール類、などを用いることができる。さらには意匠性を付与する目的で、各種染料や顔料、有機フィラー、無機フィラーを含んでも構わない。
【００５１】
また、耐水性、耐溶剤性を向上させるために各種架橋剤を更に含んでもよい。例えば、オキサゾリン、ジビニルスルホン、カルボジイミド、ジヒドラジン、ジヒドラジド、エピクロルヒドリン、グリオキザール、有機チタン化合物、有機ジルコニウム化合物などを用いることができる。また、反応性を向上させるなどの目的で、酸やアルカリを添加することによってｐＨを調整することができる。
【００５２】
上述した樹脂成形体形成用溶液を樹脂基材やガラス基材上にウェット塗工し、加熱して硬化させた後、基材を剥離することにより、本実施形態における樹脂成形体を得ることができる。塗工方法としては公知の方法を用いることができる。具体的には、バーコート法、ディップコーティング法、スピンコーティング法、フローコーティング法、スプレーコーティング法、ロールコーティング法、グラビアロールコーティング法、エアドクターコーティング法、プレードコーティング法、ワイヤードクターコーティング法、ナイフコーティング法、リバースコーティング法、トランスファロールコーティング法、マイクログラビアコーティング法、キスコーティング法、キャストコーティング法、スロットオリフィスコーティング法、カレンダーコーティング法、ダイコーティング法等を用いることができる。
【００５３】
基材の濡れ性や密着性を向上させる目的で、基材に前処理を施してもよい。前処理方法としては特に制限されることはなく、予めアンカー層を形成したり、コロナ処理、プラズマ処理、フレーム処理等を施したりしても良い。
【００５４】
次に、樹脂成形体の作製方法を記載する。例えば、ベースとなるＰＥＴ基材に上述の方法を用いて樹脂成形体形成用溶液を塗工し、加熱することにより系内の余分な溶剤を除去すると共に架橋剤による架橋反応を促進させた後に、ＰＥＴ基材を除去することにより自立膜としての樹脂成形体を形成することができる。加熱時の温度により架橋反応の反応性が異なり、温度は１００℃以上、好ましくは１２０℃以上の雰囲気で処理することが好ましい。但し、１６０℃以上で処理するとセルロース繊維の分解が進行し、樹脂成形体の特性低下とともに黄変を招くため、１６０℃未満であることが好ましい。
【００５５】
樹脂成形体の膜厚は１μｍ以上１００μｍ未満であることが好ましい。１μｍより薄いと破れやすく取り扱いにくくなる。また、膜厚が１００μｍ以上であると、樹脂成形体作製過程において加熱による溶剤の除去に時間がかかり、生産性が極めて低下する。さらに、内部に残留溶剤として水が残りやすくなり、各種物性の低下を引き起こす。
【００５６】
また本実施形態により得られる樹脂成形体は、セルロース繊維が樹脂成形体中で高度に分散しているため、高い透明性が得られる。この樹脂成形体の６６０ｎｍでの光線透過率は、８０％以上となることが好ましい。上記の範囲内であれば、樹脂成形体は目視にて透明と認識され、適用される用途幅が格段に広がる。
【００５７】
本実施形態に係る樹脂成形体の作製方法を用いることにより、従来困難であったセルロース繊維を高度に分散させた状態を維持しつつ樹脂との成形体を形成することが可能となり、セルロース本来の優れた特性を生かした樹脂成形体を得ることが出来る。
【実施例】
【００５８】
以下に、本発明の実施例を説明する。なお、以下の実施例は本発明の一例であり、本発明はこれらの実施例には限定されない。
【００５９】
（実施例１）
以下の手順により、樹脂成形体の作製を行った。
【００６０】
＜セルロース繊維の調製＞
（１）試薬・材料
セルロース：  漂白クラフトパルプ（フレッチャー  チャレンジ  カナダ「ＭＡＣＨＥＮＺＩＥ」）
ＴＥＭＰＯ：  市販品（東京化成工業社製、純度９８％）
次亜塩素酸ナトリウム：  市販品（和光純薬社製、Ｃｌ：５％）
臭化ナトリウム：  市販品（和光純薬社製）
【００６１】
（２）ＴＥＭＰＯ酸化処理
乾燥重量１０ｇの漂白クラフトパルプを２ｌのガラスビーカー内のイオン交換水５００ｍｌ中に一晩静置し、パルプを膨潤させた。ここにＴＥＭＰＯ０．１ｇと臭化ナトリウム１ｇを添加して攪拌し、パルプ懸濁液とした。さらに攪拌しながらセルロース重量当たり５ｍｍｏｌ／ｇの次亜塩素酸ナトリウムを添加した。この際、約１Ｎの水酸化ナトリウム水溶液を添加してパルプ懸濁液のｐＨを約１０．５に保持した。その後、２時間反応させ、エタノール１０ｇを添加して反応を停止させ、セルロースにカルボキシル基が導入された酸化セルロースを得た。なお、この際導入されたカルボキシル基は反応媒中に残存する反応試薬に由来するナトリウムイオンを対イオンとした塩を形成した。続いて０．５Ｎの塩酸を滴下してｐＨを２まで低下させた。次に、ガラスフィルターを用いてセルロースをろ別し、さらに０．０５Ｎの塩酸で３回洗浄してカルボキシル基をカルボン酸とした後に純水で５回洗浄し、固形分濃度２０％の湿潤状態の酸化セルロースを得た。得られた酸化セルロースは、水酸化ナトリウムによる中和滴定からセルロースの乾燥重量１ｇ当たりのカルボキシル基量は１．６ｍｍｏｌと算出された。
【００６２】
（３）アルカリ処理
上記により調製した酸化セルロースを固形分濃度５％となるよう水を加えて懸濁液とし、ここにアルカリ種として水酸化ナトリウムを加え、ｐＨ９．５に調整し２時間攪拌した後ガラスフィルターを用いて酸化セルロースをろ別した。
【００６３】
（４）分散処理
酸化セルロースを分散媒となる水に加え、ミキサー（大阪ケミカル社製、アブソルートミル、１４，０００ｒｐｍ）を用いて１時間処理することによりセルロース繊維の水分散体を得た。得られた分散体の６６０ｎｍにおける光線透過率は９４％を示した。また、このときのセルロース繊維の平均繊維幅は４ｎｍであった。
【００６４】
＜樹脂成形体を構成する混合物からなる溶液の作製＞
（５）溶液の調製
ＰＶＡ（クラレ社製ＰＶＡ−１１７、平均重合度１，７００、けん化度９９．０ｍｏｌ％）と、架橋剤としてメチルビニルエーテル無水マレイン酸共重合体（Ｉｎｔｅｒｎａｔｉｏｎａｌ  Ｓｐｅｃｉａｌｔｙ  Ｐｒｏｄｕｃｔｓ社製ＧＡＮＴＲＥＺ  ＡＮ１１９、平均分子量１３０，０００）とを熱水に溶解した。次に、このＰＶＡ及び架橋剤の溶液と上述したセルロース繊維の水分散体とを、ＰＶＡとセルロース繊維と架橋剤との固形分重量比がこの順に８５：５：１０となるように混合し、固形分濃度１５ｗｔ％の溶液を得た。
【００６５】
（６）樹脂成形体の作製
調製した上記の溶液をＰＥＴフィルム（ルミラーＴ６０（厚さ７５μｍ）：東レ）にアプリケーターにて塗工してオーブンにて１２０℃で１０分間乾燥した後にＰＥＴフィルムを剥離することで、２０μｍ厚の樹脂成形体を作製した。
【００６６】
（実施例２）
ＰＶＡとセルロース繊維と架橋剤との固形分重量比がこの順に８０：１０：１０となるように調製した他は実施例１と同様の条件にて樹脂成形体を作製した。
【００６７】
（実施例３）
架橋剤として、イソブチレン無水マレイン酸共重合体（クラレ社製イソバン１１０、平均分子量１７０，０００）を用いた他は実施例１と同様の条件にて樹脂成形体を作製した。
【００６８】
（実施例４）
ＰＶＡとして、ＰＶＡ（クラレ製ＰＶＡ−１０５、平均重合度５００、けん化度９９．０ｍｏｌ％）を用いた他は実施例１と同様の条件にて樹脂成形体を作製した。
【００６９】
（比較例１）
架橋剤として、マレイン酸（和光純薬社製）を用いた他は実施例１と同様の条件にて樹脂成形体を作製した。
【００７０】
（比較例２）
架橋剤として、イソブチレン無水マレイン酸共重合体（クラレ社製イソバン６００、平均分子量６,５００）を用いた他は実施例１と同様の条件にて樹脂成形体を作製した。
【００７１】
（比較例３）
架橋剤として、乳酸チタンキレート（マツモトファインケミカル社製ＴＣ−３１０）を用いた他は実施例１と同様の条件にて樹脂成形体を作製した。
【００７２】
（比較例４）
ＰＶＡとして、ＰＶＡ−２１７（平均重合度１，７００、けん化度８９．０ｍｏｌ％）を用いた他は実施例１と同様の条件にて樹脂成形体を作製した。
【００７３】
（比較例５）
ＴＥＭＰＯ酸化処理において反応時間を１０分間とし、カルボキシル基の含有量がセルロース繊維の乾燥重量１ｇ当たり０．５ｍｍｏｌである酸化セルロースを用いた他は実施例１と同様の条件にて樹脂成形体を作製した。なお、このときのセルロース繊維の平均繊維幅は５００ｎｍであった。
【００７４】
［評価］
実施例１〜４及び、比較例１〜５について、作製条件を後述の表１に、評価結果を表２に示した。
【００７５】
［光線透過率］
得られた樹脂成形体について、ＵＶ−ＶＩＳ分光光度計（島津製作所社製、ＵＶ３６００）を用いて波長６６０ｎｍにおける光透過率（％）を測定した。
【００７６】
［引張り強度・破断伸び］
得られた樹脂成形体について、１５ｍｍ幅、７０ｍｍ長さの短冊状に切り出し、恒温恒湿槽付き引張試験機（テスター産業社製、ＴＥ−７００１）を用いてチャック間隔５０ｍｍ、試験速度５ｍｍ／ｍｉｎにて温度２３℃、相対湿度５０％の環境下で最大強度（Ｎ／ｍｍ２）及び破断伸び（％）を測定した。なお、測定前に予め２日間測定環境にて調湿した。
【００７７】
［平均線膨張係数］
得られた樹脂成形体について、４ｍｍ幅、２５ｍｍ長さの短冊状に切り出し、熱機械的分析装置（セイコーインスツルメンツ社製、ＴＭＡ／ＳＳ６１００）を用いて１５℃から２００℃まで昇温速度５℃／分、荷重２０ｍＮ、酸素雰囲気下で昇温し、３０℃から１００℃および１００℃から１６０℃までのサンプル伸びから平均線膨張係数を算出した。
【００７８】
［水溶出試験］
耐水性を評価するため、水溶出試験を実施した。得られた樹脂成形体について、５０ｍｍ角の正方形状に切り出した４枚のサンプルを予め１００℃にて３時間乾燥させた。これを水を入れたサンプル瓶内に浸漬させて４０℃のオーブン内で２日間保管した後に乾燥させた。水浸漬前後の乾燥重量の変化を水不溶化率として算出した。なお、試験期間中に水を２回取り替えた。
【００７９】
【表１】
2019001935.tif 000002
【００８０】
【表２】
2019001935.tif 000003
【００８１】
表２の結果から、実施例１〜４では、光学特性や引張特性、さらに線膨張係数に代表される熱特性、耐水性を示す水不溶化率において、いずれも良好な値が得られた。高い水不溶化率からもセルロース繊維の脱落がなく、セルロース繊維も架橋構造に組み込まれていることが示唆された。
【００８２】
一方、比較例１〜３では、特に高温側において線膨張係数が大きく、また水不溶化率が低下していることから、架橋剤の分子量により、架橋剤による架橋構造の発達が不十分となることが示された。比較例４では、ＰＶＡのけん化度が低いことにより線膨張係数が増大することが示された。また、比較例５ではセルロース繊維の繊維幅がフィルムの透明性に影響を与えることが示された。
【産業上の利用可能性】
【００８３】
本発明の樹脂成形体によれば、優れた光学特性、機械特性、熱特性、耐水性を有し、かつ軽量かつ環境適性の良好な樹脂成形体を提供することが可能となる。このため、本発明の樹脂成形体は、産業資材、電気電子材料、農業資材、光学材料をはじめ多くの用途に極めて有効に使用することができる。